(57)【特許請求の範囲】
【請求項１】
導電性基体上に、少なくとも電荷発生層、電荷輸送層、フィラー含有電荷輸送層を順次積層した電子写真感光体において、前記フィラー含有電荷輸送層がアルコール可溶性バインダー樹脂、アルコール可溶性電荷輸送物質及びアルミナフィラーを含有したものであることを特徴とする電子写真感光体。
【請求項２】
前記フィラー含有電荷輸送層が、メラミン樹脂を含有するものである請求項１に記載の電子写真感光体。
【請求項３】
前記フィラー含有電荷輸送層に用いられるアルコール可溶性バインダー樹脂が、ポリビニルブチラールであることを特徴とする請求項１又は２に記載の電子写真感光体。
【請求項４】
前記アルコール可溶性電荷輸送物質が、下記一般式（１）、（２）及び（３）で表される化合物の少なくとも１種である請求項１〜３のいずれかに記載の電子写真感光体。
【化１】
0004255225.tif 000022
【化２】
0004255225.tif 000023
【化３】
0004255225.tif 000024
〔式（１）、（２）及び（３）中、Ａｒ1、Ａｒ2、Ａｒ3、Ａｒ6、Ａｒ7は置換又は無置換アリーレン基を示し、Ａｒ4、Ａｒ5、Ａｒ8、Ａｒ9は置換又は無置換アリール基を示し、それぞれ同一であってもよく、異なっていてもよい。ｍは１〜４の整数、ｎは０又は１である。Ｚは置換アルキレン基、置換アリーレン基又は置換ビニレン基を示す。Ｘは置換又は無置換アルキレン基、置換又は無置換シクロアルキレン基、置換又は無置換アルキレンエーテル基、酸素原子、硫黄原子又はビニレン基を示す。〕
【請求項５】
少なくとも感光体、帯電手段、画像露光手段、現像手段及び写手段を備えた画像形成装置であって、該感光体が請求項１〜４のいずれかに記載の電子写真感光体であることを特徴とする画像形成装置。
【請求項６】
感光体と、帯電手段、現像手段及びクリーニング手段から選ばれた少なくとも一つの手段とを一体的に支持してなり、画像形成装置に着脱自在とした画像形成装置用プロセスカートリッジであって、該感光体が請求項１〜４のいずれかに記載の電子写真感光体であることを特徴とする画像形成装置用プロセスカートリッジ。
【発明の詳細な説明】
【０００１】
【発明の属する技術分野】
本発明は、電子写真感光体、その製造方法、画像形成装置及び画像形成装置用プロセスカートリッジに関するものである。
【０００２】
【従来の技術】
近年、電子写真複写機、電子写真プリンター等における高速化、小型化、高画質化に伴い、感光体の高耐久化が要求されている。
感光体は、電子写真プロセスにおいて、帯電、露光、現像、転写、クリーニングの反復過程で機械的、化学的作用を受け劣化する。
機械的劣化は、感光体の摩耗、傷、化学的劣化は、発生するオゾン、Ｎｏｘによるバインダー樹脂、電荷移動材の酸化劣化及び堆積物等による画質低下に起因する。
また上記したように、高速化、小型化に伴い感光体が小径化され、加えてローラー帯電方式の採用による高エネルギーのアーク放電による感光体表面の損傷がひどく、機械的特性劣化を増長させる。
特に高画質化の要求からトナー粒子の微細化に伴い、電子写真プロセスでの使用条件は厳しくなり、殊にクリーニング部では、ゴムブレードが使用され、十分にクリーニングするためにはゴム硬度の上昇と当接圧力の上昇が余儀なくされ、そのために感光体の摩耗が促進され、電位変動、感度変動が生じ、それによる異常画像、カラー画像の色バランスがくずれ、色再現性に問題が発生する等の不具合が生じる。
【０００３】
このために、感光体にフィラーを添加する技術が、特開平１−２０５１７１号公報、特開平７−３３３８８１号公報、特開平８−１５８８７号公報、特開平８−１２３０５３号公報、特開平８−１４６６４１号公報等に提案されている。
しかし、これらは耐摩耗性の向上にはなるものの、長期連続繰り返し使用により明部電位上昇となり、画像濃度低下等の画像劣化が発生した。
特開平８−１７９５４２号公報に提案されている保護層は、機械的強度が高く、耐摩耗性向上するものの画像解像力が低下し、文字の太りが観察されるというものであった。
【０００４】
また、感光層の表層は、一般に低分子電荷輸送材とバインダー樹脂からなり、機械的強度の点からポリカーボネート樹脂が一般的に使用されている。
円筒状支持体上への形成方法としては、ハロゲン系、芳香族系、エステル系、ケトン系、環状エーテル系溶媒等に溶解し、生産性、膜厚の均一性から浸漬法が一般的に採用されている。
浸漬法は、生産性、膜厚分布の均一性、塗工液消費量、工程管理等優れた点が多い。
【０００５】
ここで、感光層上にフィラーを含有させた電荷輸送層を設けるには、スプレー法、ノズル法、リング法等の工法が適用されるが、電荷輸送物質の溶解性、バインダー樹脂の溶解性又はバインダー樹脂と電荷輸送物質の相溶性から、上記した溶媒系で塗工しているのが現状である。
しかし、これら工法では、膜厚分布が大きく、感光体内の電気特性がバラツキ、画像不均一が発生するものであった。
これは、塗工溶媒が下層を溶解、浸食し流動化するためと考えられる。
このために、下層を溶解しないアルコール系溶剤を用いた浸漬塗工が望ましい。
アルコール可溶性樹脂及びフィラー混合系での塗工するものが、特開平２−１５１８７０号公報、特開平２−２０７２６８号公報に開示されている。
これによれば、感光層の浸食、クラックを防止して表面層が形成されるとしている。しかし、これら表面層中には電荷輸送材が添加されておらず、残留電位上昇が余儀なくされる。
また、特開２０００−３３０３１３号公報には、アルコール溶剤と水酸基をする電荷輸送材、バインダー樹脂からなる表面微粒子層が開示されている。
また、特開２０００−３１０８７０号公報には、水酸基を有する電荷輸送材とバインダーをアルコールに溶解、塗工する方法が開示されている。
しかしながら、いずれの場合も、塗工液の経時的変化が著しいという問題があった。
【０００６】
【発明が解決しようとする課題】
本発明は、このような従来の問題を解消し、耐摩耗性の向上を図り、繰り返し使用に対して電位変動がなく、高感度であって高画質の画像を維持することのできる電子写真感光体、その製造方法、この電子写真感光体を用いた画像形成装置及び画像形成装置用プロセスカートリッジを提供することをその課題とするものである。
【０００７】
【課題を解決するための手段】
本発明者らは、上記課題を解決するために、バインダー樹脂及び電荷輸送物質の特性に着目して鋭意検討を重ねた結果、本発明を完成するに到った。
【０００８】
すなわち、本発明によれば、第１に、導電性基体上に、少なくとも電荷発生層、電荷輸送層、フィラー含有電荷輸送層を順次積層した電子写真感光体において、前記フィラー含有電荷輸送層がアルコール可溶性バインダー樹脂、アルコール可溶性電荷輸送物質及びアルミナフィラーを含有したものであることを特徴とする電子写真感光体が提供される。
【０００９】
この第１の発明には、該フィラー含有電荷輸送層が、メラミン樹脂を含有するものである電子写真感光体含まれる。
【００１０】
また、該フィラー含有電荷輸送層が、ポリビニルブチラールを含有するものである電子写真感光体が含まれる。
【００１３】
本発明によれば、第２に、導電性基体上に感光層を有し、低分子電荷輸送物質及びバインダー樹脂からなる電荷輸送層と、アルコール可溶性低分子電荷輸送物質、アルコール可溶性バインダー樹脂及びアルミナフィラーからなる層とを有することを特徴とする電子写真感光体が提供される。
【００１４】
第１、２の発明には、該導電性基体と該感光層との間に下引き層を設けたものである電子写真感光体、該感光層の形状が、ベルト状、シート状又はドラム状である電子写真感光体及び該アルコール可溶性電荷輸送物質が、下記一般式（１）、（２）及び（３）で表される化合物の少なくとも１種である電子写真感光体が含まれる。
【００１５】
【化４】
0004255225.tif 000002
【００１６】
【化５】
0004255225.tif 000003
【００１７】
【化６】
0004255225.tif 000004
〔式（１）、（２）及び（３）中、Ａｒ1、Ａｒ2、Ａｒ3、Ａｒ6、Ａｒ7は置換又は無置換アリーレン基を示し、Ａｒ4、Ａｒ5、Ａｒ8、Ａｒ9は置換又は無置換アリール基を示し、それぞれ同一であってもよく、異なっていてもよい。ｍは１〜４の整数、ｎは０又は１である。Ｚは置換アルキレン基、置換アリーレン基又は置換ビニレン基を示す。Ｘは置換又は無置換アルキレン基、置換又は無置換シクロアルキレン基、置換又は無置換アルキレンエーテル基、酸素原子、硫黄原子又はビニレン基を示す。〕
【００１８】
本発明によれば、第３に、導電性基体上に感光層を形成し、アルコール可溶性バインダー樹脂とアルコール可溶性電荷輸送物質とのアルコール溶液及びアルミナフィラーにより最表層を形成することを特徴とするとする電子写真感光体の製造方法が提供される。
【００１９】
この第３の発明には、該アルコール可溶性電荷輸送物質が、上記一般式（１）、（２）及び（３）で表される化合物の少なくとも１種である電子写真感光体の製造方法が含まれる。
【００２０】
また、本発明によれば、第４に、少なくとも感光体、帯電手段、画像露光手段、現像手段及び写手段を備えた画像形成装置であって、該感光体が第１、２のいずれかに記載の電子写真感光体であることを特徴とする画像形成装置が提供される。
【００２１】
さらに本発明によれば、第５に、感光体と、帯電手段、現像手段及びクリーニング手段から選ばれた少なくとも一つの手段とを一体的に支持してなり、画像形成装置に着脱自在とした画像形成装置用プロセスカートリッジであって、該感光体が第１、２のいずれかに記載の電子写真感光体であることを特徴とする画像形成装置用プロセスカートリッジが提供される。
【００２２】
【発明の実施の形態】
本発明に用いられる無機フィラーとしては、酸化チタン、シリカ、酸化錫、アルミナ、酸化ジルコニウム、酸化インジウム、窒化ケイ素、酸化カルシウム、酸化亜鉛、硫酸バリウム等が挙げられるが、特に良好なものとして、アルミナ、酸化チタン、シリカ、酸化ジルコニウムが挙げられる。
これら無機フィラーは分散性向上等の理由から、無機物、有機物により表面処理されてもよい。
一般に撥水性処理としてシランカップリング剤で処理したもの又はフッ素系シランカップリング剤処理したもの、高級脂肪酸処理したもの、無機物処理としては、フィラー表面をアルミナ、ジルコニア、酸化スズ、シリカ処理したものが知られている。
有機フィラーとしては、シリコーン樹脂、メラミン樹脂、ベンゾグアナミン樹脂、フェノール樹脂、メタクリル樹脂、スチレン樹脂等の球形架橋体等が挙げられる。
【００２３】
アルコール可溶性バインダー樹脂としては、ポリ酢酸ビニル、ポリビニルブチラール、ＭＭＡ−ＢＭＡ−ＨＥＭＡ等の共重合体、ＭＭＡ−フッ素基置メタクリルエステル共重合体等のアクリル樹脂、メラミン樹脂、フェノール樹脂、スチレン−マレイン酸共重合体、スチレン−マレイン酸共重合体ハーフエステル、シリコーン樹脂等が挙げられる。
アルコール溶媒としては、メチルアルコール、エチルアルコール、ｎ−プロピルアルコール、ｉｓｏ−プロピルアルコール、ｎ−ブチルアルコール、ｉｓｏ−ブチルアルコール、ｓｅｃ−ブチルアルコール、３−ペンチルアルコール、２−ペンチルアルコール、ｎ−ヘキシルアルコール、フルフリルアルコール、シクロヘキシルアルコール、ベンジルアルコール、エチレングリコール、プロピレングリコール、１，３−ブタンジオール、２−メチル−２，４−ペンタンジオール、メトキシエタノール、１−メトキシ−２−プロパノール、エトキシエタノール、エトキシプロパノール、ブトキシエタノール等が挙げられる。
【００２４】
アルコール可溶性電荷輸送物質としては、一般式（１）〜（３）で表される化合物が挙げられる。
【００２５】
【化７】
0004255225.tif 000005
【００２６】
【化８】
0004255225.tif 000006
【００２７】
【化９】
0004255225.tif 000007
〔式（１）、（２）及び（３）中、Ａｒ1、Ａｒ2、Ａｒ3、Ａｒ6、Ａｒ7は置換又は無置換アリーレン基を示し、Ａｒ4、Ａｒ5、Ａｒ8、Ａｒ9は置換又は無置換アリール基を示し、それぞれ同一であってもよく、異なっていてもよい。ｍは１〜４の整数、ｎは０又は１である。Ｚは置換アルキレン基、置換アリーレン基又は置換ビニレン基を示す。Ｘは置換又は無置換アルキレン基、置換又は無置換シクロアルキレン基、置換又は無置換アルキレンエーテル基、酸素原子、硫黄原子又はビニレン基を示す。〕
【００２８】
上記一般式（１）〜（３）において、Ａｒ4、Ａｒ5、Ａｒ8、Ａｒ9はアリール基であり、具体例としては、縮合多環式炭化水素基、非縮合環式炭素水素基及び複素環基が挙げられる。
【００２９】
縮合多環式炭化水素基としては、好ましくは環を形成する炭素数が１８個以下のもの、例えば、ペンタニル基、インデニル基、ナフチル基、アズレニル基、ヘプタレニル基、ビフェニレニル基、ａｓ−インダセニル基、ｓ−インダセニル基、フルオレニル基、アセナフチレニル基、プレイアデニル基、アセナフテニル基、フェナレニル基、フェナントリル基、アントリル基、フルオランテニル基、アセフェナントリレニル基、アセアントリレニル基、トリフェニレル基、ピレニル基、クリセニル基及びナフタセニル基等が挙げられる。
【００３０】
非縮合環式炭素水素基としては、ベンゼン、ジフェニルエーテル、ポリエチレンジフェニルエーテル、ジフェニルチオエーテル及びジフェニルスルホン等の単環式炭化水素化合物の１価基、又はビフェニル、ポリフェニル、ジフェニルアルカン、ジフェニルアルケン、ジフェニルアルキン、トリフェニルメタン、ジスチリルベンゼン、１，１−ジフェニルシクロアルカン、ポリフェニルアルカン、及びポリフェニルアルケン等の非縮合多環式炭化水素化合物の１価基又は９，９−ジフェニルフルオレン等の環集合炭化水素化合物の１価基が挙げられる。
【００３１】
複素環基としては、カルバゾール、ジベンゾフラン、ジベンゾチオフェン、オキサジアゾール、及びチアジアゾール等の１価基が挙げられる。
また、上記Ａｒ4、Ａｒ5、Ａｒ8、Ａｒ9で表されるアリール基は、例えば、以下に示すような置換基を有してもよい。
【００３２】
（１）ハロゲン原子、シアノ基、ニトロ基等、
【００３３】
（２）アルキル基、好ましくは、Ｃ１〜Ｃ１２とりわけＣ１〜Ｃ８、さらに好ましくはＣ１〜Ｃ４の直鎖又は分岐鎖のアルキル基であり、これらのアルキル基には、さらにフッ素原子、水酸基、シアノ基、Ｃ１〜Ｃ４のアルコキシ基、フェニル基又はハロゲン原子、Ｃ１〜Ｃ４のアルキル基又はＣ１〜Ｃ４のアルコキシ基で、置換されたフェニル基を含有してもよい。
具体的にはメチル基、エチル基、ｎ−ブチル基、ｉ−プロピル基、ｔ−ブチル基、ｓ−ブチル基、ｎ−プロピル基、トリフルオロメチル基、２−ヒドロキエチル基、２−エトキシエチル基、２−シアノエチル基、２−メトキシエチル基、ベンジル基、４−クロロベンジル基、４−メチルベンジル基、４−フェニルベンジル基等が挙げられる。
【００３４】
（３）アルコキシ基（−ＯＲ2）であり、Ｒ2は（２）で定義したアルキル基を表す。
具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、ベンジルオキシ基、トリフルオロメトキシ基等が挙げられる。
【００３５】
（４）アリールオキシ基であり、アリール基としては、フェニル基、ナフチル基が挙げられる。これは、Ｃ１〜Ｃ４のアルコキシ基、Ｃ１〜Ｃ４のアルキル基又はハロゲン原子を置換基として含有してもよい。
具体的には、フェノキシ基、１−ナフチルオキシ基、２−ナフチルオキシ基、４−メトキシフェノキシ基、４−メチルフェノキシ基等が挙げられる。
【００３６】
（５）アルキルメルカプト基又はアリールメルカプト基であり、具体的には、メチルチオ基、エチルチオ基、フェニルチオ基、ｐ−メチルフェニルチオ基等が挙げられる。
【００３７】
（６）下記一般式（４）
【化１０】
0004255225.tif 000008
〔式（４）中、Ｒ3及びＲ4は各々独立に水素原子、（２）で定義したアルキル基又は上記アリール基の説明におけるアリール基を表す。アリール基としては、例えば、フェニル基、ビフェニル基又はナフチル基が挙げられ、これらはＣ１〜Ｃ４のアルコキシ基、Ｃ１〜Ｃ４のアルキル基又はハロゲン原子を置換基として含有してもよい。Ｒ3及びＲ4は共同で環を形成してもよい。〕
具体的には、アミノ基、ジエチルアミノ基、Ｎ−メチル−Ｎ−フェニルアミノ基、Ｎ，Ｎ−ジフェニルアミノ基、Ｎ，Ｎ−ジ（トリール）アミノ基、ジベンジルアミノ基、ピペリジノ基、モルホリノ基、ピロリジノ基等が挙げられる。
【００３８】
（７）メチレンジオキシ基又はメチレンジチオ基等のアルキレンジオキシ基又はアルキレンジチオ基等が挙げられる。
【００３９】
（８）置換又は無置換のスチリル基、置換無置換のβ−フェニルスチリル基、ジフェニルアミノフェニル基、ジトリルアミノフェニル基等。
上記Ａｒ1、Ａｒ2、Ａｒ3、Ａｒ6、Ａｒ7で表されるアリーレン基としては、上記Ａｒ4、Ａｒ5Ａｒ8、Ａｒ9で表されるアリール基から誘導される２価基である。
【００４０】
上記Ｘは、
【化１１】
0004255225.tif 000009
又は
【００４１】
【化１２】
0004255225.tif 000010
で表される。
〔Ｒ5は水素、アルキル基（上記（２）で定義されるアルキル基と同じ）、アリール基（上記Ａｒ4、Ａｒ5Ａｒ8、Ａｒ9で表されるアリール基と同じ）、ａは２〜４、ｂは１又は２を表す。〕
【００４２】
Ｚは、置換基を有するアルキレン基で（２）で表されたアルキル基の２価基、置換基を有するＡｒ1、Ａｒ2、Ａｒ3、Ａｒ6、Ａｒ7で表されるアリーレン基、置換基を有するビニレン基で表され、これら基は（１）〜（６）で表される置換基を有する。
【００４３】
これら化合物は、特開平７−３２５４０９号公報、及び特開平９−３１０３５号公報等に記載された方法で合成される。
また、ヒドロキシアルキル化合物は、フェノール性水酸基とヒドロキシハロゲン化アルキル化合物から誘導される。
【００４４】
【化１３】
0004255225.tif 000011
【００４５】
以下、一般式（１）〜（３）で表される化合物の代表例を表１〜５に示すが、本発明においては、これらの化合物に限定されるものではない。
【００４６】
【表１】
0004255225.tif 000012
【００４７】
【表２】
0004255225.tif 000013
【００４８】
【表３】
0004255225.tif 000014
【００４９】
【表４】
0004255225.tif 000015
【００５０】
【表５】
0004255225.tif 000016
【００５１】
フィラー含有電荷輸送層は、一般式（１）〜（３）で表されるアルコール可溶性低分子電荷輸送物質とアルコール可溶性バインダー樹脂とを粉砕、分散し、塗工される。
フィラー層のフィラー含有量は、５〜５０重量％、好ましくは１０〜４０重量％であり、１０重量％未満であると耐摩耗性はあるものの十分でなく、４０重量％を越えると感光層の透明性が損なわれる。
平均粒径は０．０５〜１．０μｍ、好ましくは０．０５〜０．８μｍに粉砕、分散するのが好ましい。
粒径が大きいと、表面に頭出し、クリーニングブレードを傷つけてクリーニング不良が発生する。
溶媒はアルコールを主にした混合溶媒でもよく、地質下層を溶解しないものであればよい。
【００５２】
次に、本発明の電子写真感光体の層構成について説明する。
導電性支持体としては、体積抵抗１０10Ω以下の導電性を示すもの、例えば、アルミニウム、ニッケル、クロム、ニクロム、銅、銀、金、白金、鉄等の金属、酸化スズ、酸化インジウム等の酸化物を、蒸着またはスパッタリングによりフィルム状もしくは円筒状のプラスチック、紙等に被覆したもの、又はアルミニウム、アルミニウム合金、ニッケル、ステンレス等の板及びそれらをＤ．Ｉ．、Ｉ．Ｉ．、押出し、引き抜き等の工法で素管化後、切削、超仕上げ、研磨等で表面処理した管等を使用することができる。
【００５３】
本発明における感光層は、単層型であっても積層型であってもよいが、ここでは積層型について説明する。
まず、電荷発生層について説明する。
電荷発生層は、電荷発生物質を主成分とする層で、必要に応じてバインダー樹脂を用いることもある。電荷発生物質としては、無機系材料と有機系材料を用いることができる。
無機系材料には、結晶セレン、アモルファス・セレン、セレン−テルル、セレン−テルル−ハロゲン、セレン−ヒ素化合物やアモルファス・シリコン等が挙げられる。
アモルファス・シリコンにおいては、ダングリングボンドを水素原子、ハロゲン原子でターミネートしたものやホウ素原子、リン原子等をドープしたものが良好に用いられる。
【００５４】
一方、有機系材料としては、公知の材料を用いることができる。
例えば、金属フタロシアニン、無金属フタロシアニン等のフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料等が挙げられる。
これらの電荷発生物質は、単独又は２種以上の混合物として用いることができる。
【００５５】
電荷発生層に必要に応じて用いられるバインダー樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミド等が用いられる。
これらのバインダー樹脂は、単独又は２種以上の混合物として用いることができる。さらに、必要に応じて電荷輸送物質を添加してもよい。
電荷輸送物質としては、電子供与性物質が挙げられ、例えば、オキサゾール誘導体、オキサジアゾール誘導体、イミダゾール誘導体、トリフェニルアミン誘導体、９−（ｐ−ジエチルアミノスチリルアントラセン）、１，１−ビス−（４−ジベンジルアミノフェニル）プロパン、スチリルアントラセン、スチリルピラゾリン、フェニルヒドラゾン類、α−フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体等が挙げられる。
これらの正孔輸送物質は、単独又は２種以上の混合物として用いることができる。
【００５６】
電荷発生層を形成する方法には、真空薄膜作製法と、溶液分散系からのキャスティング法とが挙げられる。
前者の真空薄膜作製法には、真空蒸着法、グロー放電分解法、イオンプレーティング法、スパッタリング法、反応性スパッタリング法、ＣＶＤ法等が用いられ、上記した無機系材料、有機系材料により良好に形成できる。
また、後記のキャスティング法によって電荷発生層を設けるには、上記した無機系又は有機系電荷発生物質を、必要ならばバインダー樹脂と共にテトラヒドロフラン、シクロヘキサノン、ジオキサン、ジクロロエタン、ブタノン等の溶媒を用いてボールミル、アトライター、サンドミル等により分散し、分散液を適度に希釈して塗布することにより形成できる。
塗布は、浸漬塗工法やスプレーコート、ビードコート法等を用いて行なうことができる。
【００５７】
このようにして設けられる電荷発生層の膜厚は、０．０１〜５μｍ程度が適当であり、好ましくは０．０５〜２μｍである。
次に、電荷輸送層について説明する。
電荷輸送層は、電荷輸送物質とバインダー樹脂とを溶解、塗工し、形成する。電荷輸送層に使用できるバインダー樹脂としては、フィルム性の良好なポリカーボネート（ビスフェノールＡタイプ、ビスフェノールＺタイプ、ビスフェノールＣタイプ、又はこれら共重合体）、ポリアリレート、ポリスルフォン、ポリエステル、メタクリル樹脂、ポリスチレン、エポキシ樹脂、フェノキシ樹脂等が用いられる。
これらのバインダーは、単独又は２種以上の混合物として用いることができる。
【００５８】
電荷輸送層に使用される低分子電荷輸送物質は、オキサゾール誘導体、オキサジアゾール誘導体（特開昭５２−１３９０６５号公報、５２−１３９０６６号公報に記載）イミダゾール誘導体、トリフェニルアミン誘導体（特願平１−７７８３９号公報に記載）、ベンジジン誘導体（特公昭５８−３２３７２号公報に記載）、α−フェニルスチルベン誘導体（特開昭５７−７３０７５号公報に記載）、ヒドラゾン誘導体（特開昭５５−１５４９５５号公報、５５−１５６９５４号公報、５５−５２０６３号公報、５６−８１８５０号公報等に記載）、トリフェニルメタン誘導体（特公昭５１−１０９８３公報号に記載）、アントラセン誘導体（特開昭５１−９４８２９公報号に記載）、スチリル誘導体（特開昭５６−２９２４５号公報、５８−１９８０４３号公報に記載）、カルバゾール誘導体（特開昭５８−５８５５２号公報に記載）、ピレン誘導体（特願平２−９４８１２号公報に記載）等を使用することができる。
【００５９】
また、電荷輸送層には電荷輸送物質としての機能とバインダー樹脂の機能を持った高分子電荷輸送物質も良好に使用される。
これらの高分子電荷輸送物質から構成される電荷輸送層は、耐摩耗性に優れたものである。
高分子電荷輸送物質としては、公知の材料が使用できるが、特に、トリアリールアミン構造を主鎖及び／又は側鎖に含むポリカーボネートが良好に用いられる。
【００６０】
この高分子電荷輸送物質は、バインダー樹脂としての役割をもつことから被膜形成能を有していることが必要である。
そのため、分子量は、ＧＰＣによる測定において、ポリスチレン換算分子量Ｍｗとして１〜５０万が適当で、好ましくは５〜４０万である。
これら高分子輸送物質は、特開平８−２６９１８３号公報、特開平９−７１６４２号公報、特開平９−１０４７４６号公報、特開平９−２７２７３５号公報、特開平１１−２９６３４号公報、特開平９−２３５３６７号公報、特開平９−８７３７６号公報、特開平９−１１０９７６号公報、特開平９−２６８２２６号公報、特開平９−２２１５４４号公報、特開平９−２２７６６９号公報、特開平９−１５７３７８号公報、特開平９−３０２０８４号公報、特開平９−３０２０８５号公報、特開２０００−２６５９０号公報に開示されている。
電荷輸送層の膜厚は、５〜１００μｍ程度が適当であり、好ましくは、１０〜４０μｍ程度が適当である。
【００６１】
また、本発明においては、電荷輸送層中に可塑剤やレベリング剤を添加してもよい。
可塑剤としては、ジブチルフタレート、ジオクチルフタレート等の一般に樹脂の可塑剤として使用されているものがそのまま使用でき、その使用量は、バインダー樹脂１００重量部に対して０〜３０重量部程度が適当である。
【００６２】
次に、感光層が単層構成の場合について説明する。
キャスティング法等で単層感光層を設ける場合、多くは電荷発生物質、電荷輸送物質及びにバインダー樹脂よりなる機能分離型のものが挙げられる。
すなわち、電荷発生物質及びに電荷輸送物質には、上記の材料を用いることができる。
また、必要により、可塑剤やレベリング剤を添加することもできる。
さらに、必要に応じて用いることのできるバインダー樹脂としては、電荷輸送層の説明で挙げたバインダー樹脂をそのまま用いる他に、電荷発生層の説明で挙げたバインダー樹脂を混合して用いてもよい。
【００６３】
単層感光体の膜厚は、５〜１００μｍ程度が適当であり、好ましくは、１０〜４０μｍ程度が適当である。
【００６４】
本発明の電子写真感光体には、導電性支持体と感光層（積層タイプの場合には、電荷発生層）との間に下引き層を設けることができる。
この下引き層の膜厚は０〜８μｍが適当である。
下引き層は、接着性を向上する、モワレ等を防止する、上層の塗工性を改良する、残留電位を低減する等の目的で設けられるものである。
【００６５】
下引き層は、一般に樹脂を主成分とするが、これらの樹脂はその上に感光層を溶剤でもって塗布することを考えると、一般の有機溶剤に対して耐溶解性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等の三次元網目構造を形成する硬化型樹脂等が挙げられる。
【００６６】
また、この下引き層には、酸化チタン、シリカ、アルミナ、酸化ジルコニウム、酸化スズ、酸化インジウム等で例示できる金属酸化物、又は金属硫化物、金属窒化物等の微粉末を加えてもよい。
これらの下引き層は、上記の感光層に用いられる適当な溶媒、塗工法を用いて形成することができる。
【００６７】
さらに、本発明の下引き層として、シランカップリング剤、チタンカップリング剤、クロムカップリング剤等を使用して、例えば、ゾル−ゲル法等により形成した金属酸化物層も有用である。
この他に、本発明の下引き層には、Ａｌ2Ｏ3を陽極酸化にて設けたものやポリパラキシリレン（パリレン）等の有機物や、ＳｉＯ、ＳｎＯ2、ＴｉＯ2、ＩＴＯ、ＣｅＯ2等の無機物を真空薄膜作製法により設けたものも良好に使用できる。
【００６８】
また、本発明においては、耐環境性の改善のため、とりわけ、感度低下、残留電位の上昇を防止する目的で、酸化防止剤を添加することができる。
酸化防止剤は、有機物を含む層であればいずれに添加してもよいが、電荷輸送物質を含む層に添加すると良好な結果が得られる。
【００６９】
本発明に用いることができる酸化防止剤としては、例えば、モノフェノール系化合物として、２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネート等が挙げられる。
【００７０】
また、ビスフェノール系化合物として、２，２’−メチレン−ビス−（４−メチル−６−ｔ−ブチルフェノール）、２，２’−メチレン−ビス−（４−エチル−６−ｔ−ブチルフェノール）、４，４’−チオビス−（３−メチル−６−ｔ−ブチルフェノール）、４，４’−ブチリデンビス−（３−メチル−６−ｔ−ブチルフェノール）等が挙げられる。
【００７１】
さらに、高分子フェノール系化合物として、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’−ビス（４’−ヒドロキシ−３’−ｔ−ブチルフェニル）ブチリックアッシド］クリコールエステル、トコフェロール類等が挙げられる。
【００７２】
また、パラフェニレンジアミン類として、Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔ−ブチル−ｐ−フェニレンジアミン等が挙げられる。
【００７３】
さらに、ハイドロキノン類として、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノン等が挙げられる。
【００７４】
また、有機硫黄化合物類として、ジラウリル−３，３’−チオジプロピオネ−ト、ジステアリル−３，３’−チオジプロピオネート、ジテトラデシル−３，３’−チオジプロピオネート等が挙げられる。
【００７５】
さらに、有機燐化合物類として、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィン等が挙げられる。
これら化合物は、ゴム、プラスチック、油脂類等の酸化防止剤として知られており、市販品を容易に入手できる。
本発明における酸化防止剤の添加量は、電荷輸送物質１００重量部に対して０．１〜１００重量部、好ましくは２〜３０重量部である。
【００７６】
次に図面に基づいて、本発明の画像形成装置について説明する。
図１は、本発明の画像形成装置を説明するための概略図であり、下記するような変形例も本発明の範疇に属するものである。
【００７７】
図１において、感光体１は導電性支持体上に、少なくとも感光層とフィラーを含有する表面層が設けられてなる。
感光体１はドラム状の形状を示しているが、シート状、エンドレスベルト状のものであってもよい。
帯電チャージャ３、転写前チャージャ７、転写チャージャ１０、分離チャージャ１１、クリーニング前チャージャ１３には、コロトロン、スコロトロン、固体帯電器（ソリッド・ステート・チャージャー）、帯電ローラをはじめとする公知の手段が用いられる。
転写手段には、一般に上記の帯電器が使用できるが、図に示されるように転写チャージャーと分離チャージャーを併用したものが効果的である。
【００７８】
また、画像露光部５、除電ランプ２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）等の発光物全般を用いることができる。
そして、所望の波長域の光のみを照射するために、シャープカットフィルター、バンドパスフィルター、近赤外カットフィルター、ダイクロイックフィルター、干渉フィルター、色温度変換フィルター等の各種フィルターを用いることもできる。
【００７９】
このような光源等は、図１に示される工程の他に光照射を併用した転写工程、除電工程、クリーニング工程、又は前露光等の工程を設けることにより、感光体に光が照射される。
【００８０】
そして、現像ユニット６により感光体１上に現像されたトナーは、転写紙９に転写されるが、全部が転写されるわけではなく、感光体１上に残存するトナーも生ずる。
このようなトナーは、ファーブラシ１４及びブレード１５により、感光体より除去される。
クリーニングは、クリーニングブラシだけで行なわれることもあり、クリーニングブラシにはファーブラシ、マグファーブラシをはじめとする公知のものが用いられる。
【００８１】
電子写真感光体に正（負）帯電を施し、画像露光を行なうと、感光体表面上には正（負）の静電潜像が形成される。
これを負（正）極性のトナー（検電微粒子）で現像すれば、ポジ画像が得られ、また正（負）極性のトナーで現像すれば、ネガ画像が得られる。
この現像手段には、公知の方法が適用され、また、除電手段にも公知の方法が用いられる。
【００８２】
図２に、本発明の画像形成装置の別の例を示す。
感光体２１は導電性支持体上に、少なくとも感光層とフィラーを含有する表面層とが設けられてなる。
駆動ローラ２２ａ、２２ｂにより駆動され、帯電器２３による帯電、光源２４による像露光、現像（図示せず）、帯電器２５を用いる転写、光源２６によるクリーニング前露光、ブラシ２７によるクリーニング、光源２８による除電が繰返し行なわれる。
図２においては、感光体２１（この場合は支持体が透光性である）に支持体側よりクリーニング前露光の光照射が行なわれる。
【００８３】
以上の図示した電子写真プロセスは、本発明における実施形態を例示するものであって、他の実施形態も可能である。
例えば、図２において支持体側よりクリーニング前露光を行っているが、これは感光層側から行ってもよいし、また、像露光、除電光の照射を支持体側から行ってもよい。
一方、光照射工程は、像露光、クリーニング前露光、除電露光が図示されているが、他に転写前露光、像露光のプレ露光、及びその他公知の光照射工程を設けて、感光体に光照射を行なうこともできる。
【００８４】
図３に、本発明に係る画像形成装置用プロセスカートリッジを示す。
ここにおいて、このプロセスカートリッジは、感光体１６、現像部２０、クリーニング部１８及び帯電ローラ１７を具備した一体化ユニットであり、感光体１６は帯電ローラー１７で帯電され、次いで、ＬＥＤ、ＬＤ、ＥＬ、蛍光灯、タングテンランプ等の光源１９で露光され、さらに、現像部２０で現像される。
現像されたトナー像は転写紙等に転写され（図示せず）、未転写トナーはクング部１８によりクリーニングするプロセスである。
【００８５】
【実施例】
以下、実施例を挙げて本発明をさらに詳しく説明するが、これら実施例によって本発明はなんら限定されるものではない。
なお、「部」とあるのは、重量部である。
【００８６】
実施例１
φ３０、３４０ｍｍのアルミニウムシリンダーに、下記塗工液を全て浸漬法により塗工した。
膜厚は、４μｍ／０．２μｍ／２０μｍ／５μｍであった。
【００８７】
〔下引き層用塗工液〕
下記組成をボールミルで２４時間分散して調製した。
アルキッド樹脂（ベッコゾール  １３０７−６０−ＥＬ，
大日本インキ化学工業製）                                  ６部
メラミン樹脂（スーパーベッカミン  Ｇ−８２１−６０，
大日本インキ化学工業製）                                  ４部
酸化チタン（ＣＲＥＬ  石原産業社製）                        ４０部
メチルエチルケトン                                        ２００部
【００８８】
〔電荷発生層用塗工液〕
下記組成をボーリミルで７２時間粉砕、分散した。
【００８９】
【化１４】
0004255225.tif 000017
ポリビニルブチラール（ＵＣＣ：ＸＹＨＬ）                      １部
テトラヒドロフラン                                          ５０部
【００９０】
〔電荷輸送層用塗工液〕
下記組成を溶解し調製した。
ポリスチレン（ＨＲＭ  デンカ社製）                          １２部
【００９１】
【化１５】
0004255225.tif 000018
テトラヒドロフラン
１％シリコーンオイル（ＫＦ５０  信越シリコーン社製）    ９０部
テトラヒドフラン溶液                                          １部
【００９２】
〔フィラー含有電荷輸送層塗工液〕
下記調合液をジルコニアメディアで振動ミルにより２時間行った。
電荷輸送物質Ｎｏ．１（表１）                            １５．４部
５０％ポリ酢酸ビニル酢酸エチル溶液（関東化学）              ４４部
アルミナ（ＡＡ０３  住友化学社）                        １２．５部
メタノール                                                １１６部
【００９３】
実施例２
実施例１と同様に、下引き層、電荷発生層、電荷輸送層を設けた上に、下記塗工液を浸漬法により塗工して、５μｍのフィラー含有電荷輸送層を設けた。
【００９４】
〔フィラー含有電荷輸送層塗工液〕
下記調合液をジルコニアメディアで振動ミルにより２時間行った。
電荷輸送物質Ｎｏ．７（表１）                            １５．４部
５０％ポリ酢酸ビニル酢酸エチル溶液（関東化学）              ４４部
アルミナ（ＡＡ０３  住友化学社）                        １２．５部
メタノール                                                １１６部
【００９５】
実施例３
実施例１と同様に、下引き層、電荷発生層、電荷輸送層を設けた上に、下記塗工液を浸漬法により塗工して、５μｍのフィラー含有電荷輸送層を設けた。
【００９６】
〔フィラー含有電荷輸送層塗工液〕
下記調合液をジルコニアメディアで振動ミルにより２時間行った。
電荷輸送物質Ｎｏ．７（表１）                              ７．２部
９％ポリビニルブチラール（ＢＭ２  積水化学社）
メタノール溶液                                        １１４．４部
アルミナ（ＡＡ０３  住友化学社）                              ５部
【００９７】
実施例４
実施例１と同様に、下引き層、電荷発生層、電荷輸送層を設けた上に、下記塗工液を浸漬法により塗工して、５μｍのフィラー含有電荷輸送層を設けた。
【００９８】
〔フィラー含有電荷輸送層塗工液〕
下記調合液をジルコニアメディアで振動ミルにより２時間行った。
電荷輸送物質Ｎｏ．２２（表３）                              １３部
３０％メチルメタクリレート−ブチルメタクリレート−
ヒドロキシエチルメタクリレート（３：２：４重量）
共重合体エタノール溶液                                      ５０部
６０％メラミン樹脂溶液（ベッカミンＧ８２１−６０          ６．３部
大日本インキ社製）
アルミナ（ＡＡ０３  住友化学社）                        １０．６部
メタノール                                              ６３．３部
【００９９】
参考例１
実施例１と同様に、下引き層、電荷発生層、電荷輸送層を設けた上に、下記塗工液を浸漬法により塗工して、５μｍのフィラー含有電荷輸送層を設けた。
【０１００】
〔フィラー含有電荷輸送層塗工液〕
下記調合液をジルコニアメディアで振動ミルにより２時間行った。
電荷輸送物質Ｎｏ．２２（表３）                              ４０部
４０％オクタフルオロペンチルメタクリレート−メチルメタ
クリレート−ヒドロキエチルメタクリレート
（３：１：２重量）共重合体エタノール溶液              １４２部
６０％メラミン樹脂溶液（ベッカミンＧ８２１−６０
大日本インキ社製）                                １１．３６部
シリカ（ＫＭＰＸ１００  信越化学社）                        ３２部
メタノール                                                ２１０部
【０１０１】
参考例２
実施例１と同様に、下引き層、電荷発生層、電荷輸送層を設けた上に、下記塗工液を浸漬法により塗工して、３μｍのフィラー含有電荷輸送層を設けた。
【０１０２】
〔フィラー含有電荷輸送層塗工液〕
下記調合液をジルコニアメディアで振動ミル２時間行った。
電荷輸送物質Ｎｏ．３５（表５）                          １４．４部
１７％ポリビニルブチラール（ＢＬ１  積水化学社）
メタノール溶液                                        １２０部
酸化チタン（ＣＲ９７  石原産業社）                          １１部
【０１０３】
参考例３
実施例１と同様に、下引き層、電荷発生層を設けた上に、下記電荷輸送層２０μｍ設け、次いで、下記フィラー含有電荷輸送層塗工液を浸漬法により塗工して、５μｍのフィラー含有電荷輸送層を設けた。
【０１０４】
〔電荷輸送層用塗工液〕
下記組成を溶解し調整した。
ポリカーボネート（Ｋ１３００  帝人化成社製）                １２部
【０１０５】
【化１６】
0004255225.tif 000019
テトラヒドロフラン
１％シリコーンオイル（ＫＦ５０  信越シリコーン社製）    ９０部
テトラヒドフラン溶液                                          １部
【０１０６】
〔フィラー含有電荷輸送層塗工液〕
下記調合液をジルコニアメディアで振動ミルにより２時間行った。
電荷輸送物質Ｎｏ．３１（表４）                          １４．４部
３０％メチルメタクリレート−ブチルメタクリレート−
ヒドロキシエチルメタクリレート（３：２：４重量）
共重合体エタノール溶液                                  ５０部
６０％メラミン樹脂溶液（ベッカミンＧ８２１−６０
大日本インキ社製）                                    ６．３部
球形シリコーン樹脂（トスパール１０５  東芝シリコーン社）１０．６部
エタノール：ブタノール（１：１混合）                    ６３．３部
【０１０７】
参考例４
参考例３と同様に、下引き層、電荷発生層、電荷輸送層２０μｍ設けた上に、下記フィラー含有電荷輸送層塗工液を浸漬法により塗工して、５μｍのフィラー含有電荷輸送層を設けた。
【０１０８】
〔フィラー含有電荷輸送層塗工液〕
下記調合液をジルコニアメディアで振動ミル２時間行った。
電荷輸送物質Ｎｏ．１１（表１）                              ３０部
１７％ポリビニルブチラール（ＢＬ１  積水化学社）
メタノール溶液                                        ２００部
６０％メラミン樹脂溶液（ベッカミンＧ８２１−６０
大日本インキ社製）                                      １５部
球形メラミン樹脂（エポスターＳ  日本触媒社）                ２０部
メタノール                                                １３５部
【０１０９】
比較例１
実施例１と同様にして、下引き層、電荷発生層を設け、電荷輸送層の膜厚を２５μｍとした。
【０１１０】
比較例２
実施例１と同様にして、下引き層、電荷発生層、電荷輸送層を設けた上に、下記フィラー含有電荷輸送層塗工液を浸漬法により塗工して、５μｍのフィラー含有電荷輸送層を設けた。
【０１１１】
〔フィラー含有電荷輸送層塗工液〕
下記調合液をジルコニアメディアで振動ミルにより２時間行った。
６％ポリカーボネートＺ（ＴＳ２０５０  帝人化成社）
テトラヒドロフラン溶液                                １００部
アルミナ（ＡＡ０３  住友化学社）                          ３．４部
テトラヒドロフラン                                          ２０部
【０１１２】
比較例３
実施例１と同様にして、下引き層、電荷発生層、電荷輸送層を設けた上に、下記フィラー含有電荷輸送層塗工液をスプレー法により塗工して、５μｍのフィラー含有電荷輸送層を設けた。
【０１１３】
〔フィラー含有電荷輸送層塗工液〕
下記調合液をジルコニアメディアで振動ミルにより２時間行った。
【０１１４】
【化１７】
0004255225.tif 000020
５％ポリカーボネートＺ（ＴＳ２０５０  帝人化成社）
テトラヒドロフラン：シクロヘキサノン（７：２）
混合溶液                                              １２０部
アルミナ（ＡＡ０３  住友化学社）                          ３．４部
テトラヒドロフラン：シクロヘキサノン（７：２）溶媒        ２１３部
【０１１５】
実施例１〜４、参考例１〜４及び比較例１〜３の感光体をローラー帯電方式、６５５ｎｍのレーザー露光、２成分現像方式、ウレタンゴムブレードカウンタークリーニング方式を具備したリコー製イマジオＭＦ２２００に装着し、５万枚のランニング試験を行った。摩耗量はフィッシャー製渦電流膜厚計で計測した。結果を表６に示す。
【０１１６】
【表６】
0004255225.tif 000021
【０１１７】
【発明の効果】
本発明によれば、耐摩耗性の向上を図り、繰り返し使用に対して電位変動がなく、高感度であって高画質の画像を維持することのできる電子写真感光体、その製造方法、この電子写真感光体を用いた画像形成装置及び画像形成用プロセスカートリッジが提供され、電子写真プロセス、殊に複写機、ファクシミリ、レーザープリンタ、ダイレクトデジタル製版機等の分野に寄与するところはきわめて大きいものがある。
【図面の簡単な説明】
【図１】本発明の画像形成装置を示す概略図である。
【図２】本発明の画像形成装置の別の例を示す概略図である。
【図３】本発明の画像形成装置用プロセスカートリッジを示す概略図である。
【符号の説明】
１  感光体
２  除電ランプ
３  帯電チャージャ
４  イレーサ
５  画像露光部
６  現像ユニット
７  転写前チャージャ
８  レジストローラ
９  転写紙
１０  転写チャージャ
１１  分離チャージャ
１２  分離爪
１３  クリーニング前チャージャ
１４  ファーブラシ
１５  クリーニングブラシ
１６  感光体
１７  帯電ローラ
１８  クリーニング部
１９  画像露光部
２０  現像部
２１  感光体
２２  駆動ローラ
２３  帯電チャージャ
２４  像露光源
２５  転写チャージャ
２６  クリーニング前露光
２７  クリーニングブラシ
２８  除電光源
【図１】
0004255225.tif 000025
【図２】
0004255225.tif 000026
【図３】
0004255225.tif 000027